【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
炭素繊維基材上に触媒前駆体を配置すること、
前記炭素繊維基材上に非触媒材料を配置すること、及び
前記触媒前駆体及び非触媒材料を配置した後、カーボンナノチューブをその上で成長させるよう前記炭素繊維基材をカーボンナノチューブ成長条件にさらすこと、
を含んで構成され、
前記カーボンナノチューブ成長条件は、前記触媒前駆体を、カーボンナノチューブを成長させることができる触媒に変換する、カーボンナノチューブ成長方法。
【請求項２】
さらに、前記カーボンナノチューブが成長している間、前記炭素繊維基材を輸送することを含んで構成される請求項１に記載のカーボンナノチューブ成長方法。
【請求項３】
前記触媒前駆体は前記非触媒材料よりも前に配置される請求項１に記載のカーボンナノチューブ成長方法。
【請求項４】
前記触媒前駆体は前記非触媒材料よりも後に配置される請求項１に記載のカーボンナノチューブ成長方法。
【請求項５】
前記触媒前駆体は前記非触媒材料と同時に配置される請求項１に記載のカーボンナノチューブ成長方法。
【請求項６】
前記炭素繊維基材はサイジング剤を含んでいない請求項１に記載のカーボンナノチューブ成長方法。
【請求項７】
前記炭素繊維基材はバリアコーティングでコーティングされる請求項１に記載のカーボンナノチューブ成長方法。
【請求項８】
前記バリアコーティングは、アルコキシシラン、アルキルシロキサン、アルモキサン、アルミナナノ粒子、スピンオンガラス（spin on glass）、ガラスナノ粒子、及びそれらの組み合わせから成るグループから選択される請求項７に記載のカーボンナノチューブ成長方法。
【請求項９】
前記触媒前駆体は、遷移金属硝酸塩、遷移金属酢酸塩、遷移金属クエン酸塩、遷移金属塩化物、それらの水酸化物、及びそれらの組み合わせから成るグループから選択される遷移金属塩を含んで構成される請求項１に記載のカーボンナノチューブ成長方法。
【請求項１０】
前記非触媒材料は、アルミニウム塩又はその水酸化物、ガラス、ケイ酸塩、シラン及びそれらの組み合わせから成るグループから選択される請求項１に記載のカーボンナノチューブ成長方法。
【請求項１１】
前記アルミニウム塩は、硝酸アルミニウム、酢酸アルミニウム、それらの水酸化物、及びそれらの組み合わせから成るグループから選択される請求項１０に記載のカーボンナノチューブ成長方法。
【請求項１２】
前記触媒前駆体及び非触媒材料はそれぞれ、溶媒として水を含んで構成される少なくとも１つの溶液で配置され、前記触媒前駆体に対する前記非触媒材料のモル比は、最大でおよそ８：１である請求項１に記載のカーボンナノチューブ成長方法。
【請求項１３】
さらに、前記少なくとも１つの溶液は過酸化水素を含んで構成される請求項１２に記載のカーボンナノチューブ成長方法。
【請求項１４】
サイジング剤を含んでいない炭素繊維基材上に触媒前駆体を配置すること、
前記炭素繊維基材上に非触媒材料を配置すること、
前記触媒前駆体及び非触媒材料を配置した後、カーボンナノチューブをその上で成長させるよう前記炭素繊維基材をカーボンナノチューブ成長条件にさらすこと、及び
前記カーボンナノチューブが成長している間、前記炭素繊維基材を輸送すること、
を含んで構成され、
前記非触媒材料は、前記触媒前駆体よりも前、後、又は同時に配置され、
前記カーボンナノチューブ成長条件は、前記触媒前駆体を、カーボンナノチューブを成長させることができる触媒に変換する、カーボンナノチューブ成長方法。
【請求項１５】
さらに、前記炭素繊維基材を開繊することを含んで構成される請求項１４に記載のカーボンナノチューブ成長方法。
【請求項１６】
さらに、前記炭素繊維基材にバリアコーティングを塗布することを含んで構成される請求項１５に記載のカーボンナノチューブ成長方法。
【請求項１７】
サイジング剤を含まず、且つその上に配置されたバリアコーティングを有する炭素繊維基材を提供すること、
前記バリアコーティング上に触媒前駆体を配置すること、
前記触媒前駆体を配置した後、カーボンナノチューブをその上で成長させるよう前記炭素繊維基材をカーボンナノチューブ成長条件にさらすこと、及び
前記カーボンナノチューブが成長している間、前記炭素繊維基材を輸送すること、
を含んで構成され、
前記バリアコーティングは、アルコキシシラン、アルキルシロキサン、アルモキサン、アルミナナノ粒子、スピンオンガラス（spin on glass）、ガラスナノ粒子、及びそれらの組み合わせから成るグループから選択され、
前記カーボンナノチューブ成長条件は、前記触媒前駆体を、カーボンナノチューブを成長させることができる触媒に変換する、カーボンナノチューブ成長方法。
【請求項１８】
前記触媒前駆体は鉄（II）塩又はその水酸化物を含んで構成される請求項１７に記載のカーボンナノチューブ成長方法。
【請求項１９】
さらに、前記バリアコーティング上に非触媒材料を配置することを含んで構成される請求項１８に記載のカーボンナノチューブ成長方法。
【請求項２０】
前記触媒前駆体及び非触媒材料はそれぞれ、溶媒として水と、過酸化水素とを含んで構成される少なくとも１つの溶液で配置される請求項１９に記載のカーボンナノチューブ成長方法。
【請求項２１】
請求項１９に記載のカーボンナノチューブ成長方法によって作成されたその上で成長するカーボンナノチューブを有する炭素繊維基材。
【手続補正２】
【補正対象書類名】明細書
【補正対象項目名】００９０
【補正方法】変更
【補正の内容】
【００９０】
本発明が開示された実施形態に関して説明されてきたが、当業者であれば、これらの実施形態が本発明の例示であることを容易に理解するだろう。本発明の精神から逸脱することなく様々な変更が可能であることを理解すべきである。上記の特定の実施形態は例示に過ぎず、本発明は、本明細書の教示の利益を有する当業者にとって自明の、異なるが均等な形で変更及び実行されてよい。さらに、本明細書に記載された構成又は設計の詳細が、添付の特許請求の範囲の記載以外により限定されることはない。したがって、上記の特定の例示的な実施形態が変形、組み合わせ、変更されてもよく、このような変形例は全て本発明の範囲及び精神に含まれることが明らかである。構成及び方法は、様々な構成要素又は段階を「含んで構成される」、「含んでいる」、又は「含む」と表して説明されるが、構成及び方法はまた、様々な構成要素及び工程「から実質的に成る」、又は「から成る」ことが可能である。上記の全ての数及び範囲は、ある量により変更可能である。下限と上限を備えた数値範囲が開示されている場合は常に、広範囲内にある全ての数及び全ての部分的な範囲も詳細に開示される。また、特許権者によりはっきりと且つ明確に定義されていなければ、特許請求の範囲における用語は、それらの平易な通常の意味を有する。本明細書、及び参照によりここに組込まれてよい１つ以上の特許又は他の文書中の単語又は用語の使用法に矛盾がある場合、本明細書と一致している定義が採用されるべきである。
出願当初の特許請求の範囲は以下のようであった。
［請求項１］
炭素繊維基材上に触媒前駆体を配置すること、
前記炭素繊維基材上に非触媒材料を配置すること、及び
前記触媒前駆体及び非触媒材料を配置した後、カーボンナノチューブをその上で成長させるよう前記炭素繊維基材をカーボンナノチューブ成長条件にさらすこと、
を含んで構成され、
前記カーボンナノチューブ成長条件は、前記触媒前駆体を、カーボンナノチューブを成長させることができる触媒に変換する、カーボンナノチューブ成長方法。
［請求項２］
さらに、前記カーボンナノチューブが成長している間、前記炭素繊維基材を輸送することを含んで構成される請求項１に記載のカーボンナノチューブ成長方法。
［請求項３］
前記触媒前駆体は前記非触媒材料よりも前に配置される請求項１に記載のカーボンナノチューブ成長方法。
［請求項４］
前記触媒前駆体は前記非触媒材料よりも後に配置される請求項１に記載のカーボンナノチューブ成長方法。
［請求項５］
前記触媒前駆体は前記非触媒材料と同時に配置される請求項１に記載のカーボンナノチューブ成長方法。
［請求項６］
前記炭素繊維基材はサイジング剤を含んでいない請求項１に記載のカーボンナノチューブ成長方法。
［請求項７］
前記炭素繊維基材はバリアコーティングでコーティングされる請求項１に記載のカーボンナノチューブ成長方法。
［請求項８］
前記バリアコーティングは前記非触媒材料と同一でない請求項７に記載のカーボンナノチューブ成長方法。
［請求項９］
前記バリアコーティングは、アルコキシシラン、アルキルシロキサン、アルモキサン、アルミナナノ粒子、スピンオンガラス（spin on glass）、ガラスナノ粒子、及びそれらの組み合わせから成るグループから選択される請求項７に記載のカーボンナノチューブ成長方法。
［請求項１０］
前記触媒前駆体は、遷移金属硝酸塩、遷移金属酢酸塩、遷移金属クエン酸塩、遷移金属塩化物、それらの水酸化物、及びそれらの組み合わせから成るグループから選択される遷移金属塩を含んで構成される請求項１に記載のカーボンナノチューブ成長方法。
［請求項１１］
前記遷移金属塩は、硝酸鉄（II）、硝酸鉄（III）、硝酸コバルト（II）、硝酸ニッケル（II）、硝酸銅（II）、酢酸鉄（II）、酢酸鉄（III）、酢酸コバルト（II）、酢酸ニッケル（II）、酢酸銅（II）、クエン酸鉄（II）、クエン酸鉄（III）、アンモニア塩基クエン酸鉄（III）、クエン酸コバルト（II）、クエン酸ニッケル（II）、クエン酸銅（II）、塩化鉄（II）、塩化鉄（III）、塩化コバルト（II）、塩化ニッケル（II）、塩化銅（II）、それらの水酸化物、及びそれらの組み合わせから成るグループから選択される請求項１０に記載のカーボンナノチューブ成長方法。
［請求項１２］
前記非触媒材料は、アルミニウム塩又はその水酸化物、ガラス、ケイ酸塩、シラン及びそれらの組み合わせから成るグループから選択される請求項１に記載のカーボンナノチューブ成長方法。
［請求項１３］
前記アルミニウム塩は、硝酸アルミニウム、酢酸アルミニウム、それらの水酸化物、及びそれらの組み合わせから成るグループから選択される請求項１２に記載のカーボンナノチューブ成長方法。
［請求項１４］
前記触媒前駆体及び非触媒材料はそれぞれ、少なくとも１つの溶液で配置される請求項１に記載のカーボンナノチューブ成長方法。
［請求項１５］
前記少なくとも１つの溶液は溶媒として水を含んで構成される請求項１４に記載のカーボンナノチューブ成長方法。
［請求項１６］
前記触媒材料に対する前記非触媒材料のモル比は、最大でおよそ８：１である請求項１４に記載のカーボンナノチューブ成長方法。
［請求項１７］
さらに、前記少なくとも１つの溶液は過酸化水素を含んで構成される請求項１４に記載のカーボンナノチューブ成長方法。
［請求項１８］
前記触媒前駆体及び非触媒材料は、約５ｎｍから約１００ｎｍに及ぶ厚さを有する炭素繊維基材上の触媒コーティングを含んで構成される請求項１に記載のカーボンナノチューブ成長方法。
［請求項１９］
サイジング剤を含んでいない炭素繊維基材上に触媒前駆体を配置すること、
前記炭素繊維上に非触媒材料を配置すること、
前記触媒前駆体及び非触媒材料を配置した後、カーボンナノチューブを成長させるよう前記炭素繊維基材をカーボンナノチューブ成長条件にさらすこと、及び
前記カーボンナノチューブが成長している間、前記炭素繊維基材を輸送すること、
を含んで構成され、
前記非触媒材料は、前記触媒前駆体よりも前、後、又は同時に、前記炭素繊維基材上に配置され、
前記カーボンナノチューブ成長条件は、前記触媒前駆体を、カーボンナノチューブを成長させることができる触媒に変換する、カーボンナノチューブ成長方法。
［請求項２０］
さらに、炭素繊維材料を開繊することを含んで構成される請求項１９に記載のカーボンナノチューブ成長方法。
［請求項２１］
さらに、前記炭素繊維材料にバリアコーティングを塗布することを含んで構成される請求項２０に記載のカーボンナノチューブ成長方法。
［請求項２２］
前記バリアコーティングは前記非触媒材料と同一でない請求項２１に記載のカーボンナノチューブ成長方法。
［請求項２３］
前記バリアコーティングは、アルコキシシラン、アルキルシロキサン、アルモキサン、アルミナナノ粒子、スピンオンガラス（spin on glass）、ガラスナノ粒子、及びそれらの組み合わせから成るグループから選択される請求項２１に記載のカーボンナノチューブ成長方法。
［請求項２４］
前記触媒前駆体は、遷移金属硝酸塩、遷移金属酢酸塩、遷移金属クエン酸塩、遷移金属塩化物、それらの水酸化物、及びそれらの組み合わせから成るグループから選択される遷移金属塩を含んで構成される請求項１９に記載のカーボンナノチューブ成長方法。
［請求項２５］
前記遷移金属塩は、硝酸鉄（II）、硝酸鉄（III）、硝酸コバルト（II）、硝酸ニッケル（II）、硝酸銅（II）、酢酸鉄（II）、酢酸鉄（III）、酢酸コバルト（II）、酢酸ニッケル（II）、酢酸銅（II）、クエン酸鉄（II）、クエン酸鉄（III）、アンモニア塩基クエン酸鉄（III）、クエン酸コバルト（II）、クエン酸ニッケル（II）、クエン酸銅（II）、塩化鉄（II）、塩化鉄（III）、塩化コバルト（II）、塩化ニッケル（II）、塩化銅（II）、それらの水酸化物、及びそれらの組み合わせから成るグループから選択される請求項２４に記載のカーボンナノチューブ成長方法。
［請求項２６］
前記非触媒材料は、アルミニウム塩又はその水酸化物、ガラス、ケイ酸塩、シラン及びそれらの組み合わせから成るグループから選択される請求項１９に記載のカーボンナノチューブ成長方法。
［請求項２７］
前記アルミニウム塩は、硝酸アルミニウム、酢酸アルミニウム、それらの水酸化物、及びそれらの組み合わせから成るグループから選択される請求項２６に記載のカーボンナノチューブ成長方法。
［請求項２８］
前記触媒前駆体及び非触媒材料はそれぞれ、溶媒として水を含んで構成される少なくとも１つの溶液で配置される請求項１９に記載のカーボンナノチューブ成長方法。
［請求項２９］
さらに、前記少なくとも１つの溶液は過酸化水素を含んで構成される請求項２８に記載のカーボンナノチューブ成長方法。
［請求項３０］
サイジング剤を含まず、且つその上に配置されたバリアコーティングを有する炭素繊維基材を提供すること、
前記バリアコーティング上に触媒前駆体を配置すること、
前記触媒前駆体を配置した後、その上でカーボンナノチューブを成長させるようカーボンナノチューブ成長条件に前記炭素繊維基材をさらすこと、及び
前記カーボンナノチューブが成長している間、前記炭素繊維基材を輸送すること、
を含んで構成され、
前記バリアコーティングは、アルコキシシラン、アルキルシロキサン、アルモキサン、アルミナナノ粒子、スピンオンガラス（spin on glass）、ガラスナノ粒子、及びそれらの組み合わせから成るグループから選択され、
前記カーボンナノチューブ成長条件は、前記触媒前駆体を、カーボンナノチューブを成長させることができる触媒に変換する、カーボンナノチューブ成長方法。
［請求項３１］
前記バリアコーティングはアルミニウム塩又はその水酸化物を含んで構成される請求項３０に記載のカーボンナノチューブ成長方法。
［請求項３２］
前記触媒前駆体は鉄（II）塩又はその水酸化物を含んで構成される請求項３０に記載のカーボンナノチューブ成長方法。
［請求項３３］
さらに、前記バリアコーティング上に非触媒材料を配置することを含んで構成される請求項３０に記載のカーボンナノチューブ成長方法。
［請求項３４］
前記触媒前駆体及び非触媒材料はそれぞれ、溶媒として水を含んで構成される少なくとも１つの溶液で配置される請求項３３に記載のカーボンナノチューブ成長方法。
［請求項３５］
さらに、前記少なくとも１つの溶液は過酸化水素を含んで構成される請求項３４に記載のカーボンナノチューブ成長方法。
［請求項３６］
請求項３３に記載のカーボンナノチューブ成長方法によって作成されたその上で成長するカーボンナノチューブを有する炭素繊維基材。